(57)【特許請求の範囲】
【請求項１】
テトラヒドロインデンを、ニッケルおよびモリブデンの酸化物を含む固体触媒の存在下に１００℃以上の温度において気相で脱水素することからなるインデンの製造法。
【請求項２】
前記脱水素を４２０℃から５３０℃の温度範囲で行う請求項１に記載のインデンの製造法。
【請求項３】
前記脱水素を常圧以下から１０kg/cm2の圧力範囲で行う請求項１に記載のインデンの製造法。
【発明の詳細な説明】
【０００１】
【発明の属する技術分野】
本発明は、透明で耐熱性の高い樹脂原料、あるいはポリオレフィン重合用のシングルサイト触媒の配位子の原料として工業的に有用なインデンの新規な製造方法に関するものである。
【０００２】
【従来の技術】
従来、各種のインデンの製造方法が提案されている。
コールタール留分からインデンを回収する方法もあるが、コールタール留分にはベンゾニトリルあるいはベンゾフラン等の数多くの不純物が含まれており、蒸留による分離回収方法では、沸点の近似したベンゾニトリルを分離して高純度のインデンを得ることは困難である。コールタール留分中のベンゾニトリルを反応させて分離することも提案されているが、工程数が増えるため経済的には好ましくない。
また、テトラヒドロインデン（以下「ＴＨＩ」と略す）あるいは置換ＴＨＩをコバルト・モリブデン酸化物触媒の存在下で脱水素してインデンあるいは置換インデンを得る方法（米国特許４,２９１,１８１号）も提案されている。この方法は純度の高いインデン等が得られる利点があり、ＴＨＩの転化率は高いが、コバルト・モリブデン酸化物触媒では収率が低く、更に触媒の活性低下が著しいという欠点がある。
【０００３】
【発明が開発しようとする課題】
本発明は、上記のような事情に鑑み、安価な原料から簡単な反応でインデンを経済的に合成する方法を提供することを目的とする。
【０００４】
【課題を解決するための手段】
本発明の第１は、テトラヒドロインデンを、ニッケルおよびモリブデンの酸化物を含む固体触媒の存在下に１００℃以上の温度において気相で脱水素することからなるインデンの製造法に関するものである。
本発明の第２は、本発明の第１において、脱水素を４２０℃から５３０℃の温度範囲で行うインデンの製造法に関する。
本発明の第３は、本発明の第１において、脱水素を常圧以下から１０kg/cm2の圧力範囲で行うインデンの製造法に関する。
本発明の方法は、ＴＨＩの転化率が高く、またインデンの収率も高く、更に触媒の活性低下が少ないという特徴を有する。
以下、本発明を更に説明する。
【０００５】
本発明に用いるＴＨＩは、いずれの製造方法によるものでもよい。例えば１,３−ブタジエン（以下「ブタジエン」と略す）とジシクロペンタジエン（以下「ＤＣＰＤ」と略す）あるいはシクロペンタジエン（以下「ＣＰＤ」と略す）とのディールス−アルダー反応で合成することができる。このディールス−アルダー反応は、１モルのブタジエンと１／２モルのＤＣＰＤあるいは１モルのＣＰＤを加熱することより進行する。反応は酸等の触媒を用いて促進することができるが、通常は加熱だけで十分である。反応温度は７０〜２７０℃である。回収した留分にはＴＨＩの他に、ＤＣＰＤ、メチルテトラヒドロインデン、あるいはノルボルネン型オレフィンであるエチリデンノルボルネンやＤＣＰＤとＣＰＤとのディールス−アルダー付加物等の、ＴＨＩより沸点の高い不純物を含むことがある。本発明の方法においては、原料とするＴＨＩの純度は５０％以上が好ましく、精留等により純度９０％以上にすることが更に好ましい。
【０００６】
また、ビニルノルボルネンは、１００℃程度に加熱することにより、ニッケルおよびモリブデンの酸化物を含む固体触媒の存在下において容易にＴＨＩに異性化させることができる。したがって、ビニルノルボルネンも本発明のインデン製造のための原料として用いることができる。なお、ビニルノルボルネンは、ブタジエンとＤＣＰＤあるいはＣＰＤとのディールス−アルダー反応により合成することができる。
すなわち、ビニルノルボルネンを別途に一旦ＴＨＩに異性化させた後、これを原料として用いることもできるし、また本発明の反応下においてＴＨＩに異性化する限り、あらかじめ異性化させることなくビニルノルボルネンを直接脱水素の反応系内に供給し、これを原料とすることもできる。
したがって、本発明の方法においてはＴＨＩとビニルノルボルネンの混合物を原料とすることもできる。
【０００７】
脱水素のため本発明において用いる固体触媒は、ニッケルおよびモリブデンの酸化物からなるものである。例えば、酸化ニッケルおよび酸化モリブデンを適宜の担体に担持させた固体触媒を用いることができる。触媒担体はアルミナ、シリカ、シリカアルミナ等から適宜に選択できるが、通常はアルミナ担体を用いることが好ましい。担持量は、酸化ニッケルとして０.５〜１０重量％および酸化モリブデンとして３〜２０重量％の範囲であり、更に好ましくは酸化ニッケル１〜５重量％および酸化モリブデン５〜１６重量％の範囲である。例えば、炭化水素の水添や脱硫に用いられる市販の酸化ニッケルおよび酸化モリブデンを含むアルミナ担体触媒の中から適宜に選択して用いることができる。
触媒は、通常、硫化処理あるいは還元処理等の前処理を行う必要はなく、そのまま使用することができる。しかしながら、必要に応じ適宜にこれらの前処理を行ってもよい。
【０００８】
脱水素の反応温度は１００℃以上、好ましくは３００〜６００℃、更に好ましくは４２０〜５３０℃の範囲から、触媒と原料の接触時間、原料と希釈剤の希釈モル比などに応じて適宜に選択することができる。反応温度が１００℃より低いと、目的とする脱水素の反応速度が小さいため経済的に好ましくない。また、反応温度が高くなり過ぎると、脱水素反応のみならずＴＨＩの逆ディールス−アルダー反応によるブタジエンやＣＰＤへの分解反応が急速に高まり、選択率が著しく低下するばかりでなく、触媒の活性低下が著しく、したがって工業的な生産には適さない。
【０００９】
ここで、反応系内で発生した水素を除去して反応を促進する目的で、ベンゼン、テトラリン、ニトロベンゼン、桂皮酸、ベンゾフェノンなどの水素受容体を適宜の割合で反応系に添加する。また、二酸化炭素あるいは少量の酸素を反応流中に通じることにより、脱水素反応で生じた水素を除くこともできる。
【００１０】
本発明における反応により生成したインデンは重合性が高いため、反応槽内をインデン濃度の高い状態で高温に保持すると、その一部が重合あるいは二量化して損失となる。これを避けるためには、不活性ガス、例えば窒素、ヘリウム、アルゴン、スチーム等を反応流に同伴させて原料濃度を希釈することが有効である。経済性および取扱いの容易さからスチームを使用することが好ましい。不活性ガスによる希釈倍率に特に制限はないが、原料ＴＨＩに対するモル比が１以上あれば十分である。更に好ましくは２０以上である。希釈倍率の上限は特に制限されないが、過大に希釈することは不経済である。通常は１０００以下とする。
【００１１】
反応形式は固定床、移動床、流動床のいずれでもよい。
原料ＴＨＩは気相で触媒と接触しなければならない。すなわち、反応を液相で行うと、原料あるいは生成物の重合や二量化により収率が低下するほかに、触媒表面におけるカーボンの析出により触媒寿命が著しく低下する。したがって、反応温度、圧力等は気相を維持し得るように選択する。
【００１２】
反応圧力は原料あるいは生成物が気化し得る範囲であれば特に制限はないが、通常は常圧以下から１０kg/cm2、好ましくは常圧以下から２kg/cm2の範囲である。
【００１３】
原料と触媒との接触時間は０.００５〜２０秒、好ましくは０.０１〜１０秒、更に好ましくは０.1〜３秒の範囲である。接触時間が０.００５秒より短いと反応率が低いため好ましくない。また、２０秒より長いと、生成したインデンが重合し選択率が低下するばかりでなく、重合生成物により反応器およびその下流の熱交換器が閉塞することがある。
反応原料の液空間速度（ＬＨＳＶ）は、０.０１〜１０hr-1の範囲から選択することができる。
【００１４】
本発明における反応では、触媒を長時間使用するとコーキング等により次第に反応活性が低下することがあるが、例えば５００℃程度の高温で空気等によりデコーキングを行うことにより、初期の反応活性を回復することができる。
【００１５】
反応槽から流出したインデンを含むガスには、インデンおよびび未反応ＴＨＩの他、ＴＨＩから水素１分子が脱水素されたインダンが多量に含まれ、その他ブタジエン、ＣＰＤ、ベンゼン、トルエン、キシレン、ＤＣＰＤ等も僅かに含まれる。
反応槽を出たインデンを含むガスは急速に冷却液化される。必要に応じ、上記ガスを炭化水素等の吸収液に通して回収してもよい。
【００１６】
希釈剤にスチームを用いた場合には、水と油分を分離した後、油分について必要に応じ蒸留を行い、高純度の目的生成物を回収することができる。インデンは熱的に不安定なので、減圧蒸留等の高温を用いない方法で回収しなければならない。例えば、減圧蒸留により回収する場合は、蒸留釜の温度が１４０℃以下になるような減圧度で蒸留を行うことにより、インデンの熱重合による損失を低減することができる。また、反応液にＢＨＴあるいはＴＢＣ等の重合防止剤を加えて蒸留することにより重合による損失を低減することもできる。
【００１７】
【発明の実施の形態】
実施例により本発明を更に説明する。以下に記載の「％」は重量％である。
【実施例】
＜実施例１＞
酸化ニッケル／酸化モリブデン触媒（商品名：ＣＤＳ−ＤＭ５ＣＴ、触媒化成工業(株)製）の粒度を１６〜２０メッシュに調整し、その２５ｍｌを内径１２  ｍｍ×長さ１ｍのステンレス鋼管に充填した。ＴＨＩの流量を２２.３g/hr、水の流量を７２ml/hr として、予熱管を経由して反応温度５００℃および常圧下で触媒層に通した。触媒との接触時間は０.６６秒である。
反応ガスを常温まで冷却し、ガスおよび水を分離した後、有機層の重量を計測し、ガスクロマトグラフィー（ＧＣ）によりインデン、ＴＨＩ、ブタジエンおよびＣＰＤ等の濃度を分析した。通油開始後１、２、３、５、６および２４時間後の流出油の分析結果を表１に示す。
【００１８】
得られた有機層をヘリパックを充填した蒸留塔で減圧蒸留を行い、１０torr の減圧下で沸点６０.４〜６２.５℃の留分を得た。ＧＣ分析の結果、この留分にはインデン９９.１％のほかにインダン０.９％が含まれていた。
【００１９】
＜実施例２＞
反応温度を４８０℃、および水の流量を３６g/hr とした以外は、実施例１と同様に反応を行い、運転開始から２時間後の試料について分析を行った。分析結果を表１に示す。
【００２０】
＜比較例１＞
触媒として酸化コバルト／酸化モリブデン触媒（商品名：Ｇ−５１Ｂ、日産ガードラー触媒(株)製）を用いる以外は実施例１と同様に反応を行った。通油開始後１、２、３、４、５および６時間後の分析結果を表１に示す。
【００２１】
＜比較例２、３＞
反応温度をそれぞれ５５０℃、４００℃とする以外は実施例１と同様に反応を行い、運転開始から２時間後の試料について分析を行った。分析結果を表１に示す。
【００２２】
【表１】
0004119538.tif 000002
【００２３】
【発明の効果】
本発明の方法によれば、透明で耐熱性の高い樹脂原料、あるいはポリオレフィン重合用のシングルサイト触媒の配位子の原料として有用なインデンを得ることができ、安価な原料から簡単な反応工程により高純度のインデンを製造し得る点が特に有利である。